КОМПОЗИЦИОННЫЙ МАТЕРИАЛ И ДЕТАЛЬ ИЗ НЕГО, А ТАКЖЕ СПОСОБ ИЗГОТОВЛЕНИЯ ТАКОГО КОМПОЗИЦИОННОГО МАТЕРИАЛА И ДЕТАЛИ ИЗ НЕГО

1. Способ изготовления композиционного материала или детали из него, заключающийся в том, что на первой стадии из керамической исходной массы изготавливают пористую керамическую заготовку и на второй стадии пористую керамическую заготовку пропитывают расплавленным металлом, отличающийся тем, что используют керамическую исходную массу, содержащую основной керамический компонент и дополнительный керамический компонент, который на первой стадии и/или на второй стадии по меньшей мере частично реагирует с основным керамическим компонентом.
2
3
2. Способ по п.1, отличающийся тем, что основной керамический компонент представляет собой оксид, прежде всего AlO, а расплавленный металл представляет собой металл с высокой температурой плавления, например медь, медный сплав или чистую медь.
3. Способ по п.1, отличающийся тем, что получают заготовку с пористостью от примерно 20 до примерно 70 об.%, предпочтительно от примерно 30 до примерно 50 об.%.
4. Способ по п.1, отличающийся тем, что заготовка содержит другие компоненты, которые инертны по отношению к расплавленному металлу или по отношению к основному керамическому компоненту и которые представлены прежде всего в виде частиц или волокон из оксида, карбида, нитрида или борида.
2
5. Способ по п.1, отличающийся тем, что дополнительный керамический компонент содержит по меньшей мере один оксид, и/или один карбид, и/или один нитрид, прежде всего CuO.
6. Способ по одному из пп.1-5, отличающийся тем, что на долю дополнительного керамического компонента в керамической исходной массе приходится от примерно 0,05 до примерно 30 мас.%, предпочтительно от примерно 1 до примерно 3 мас.%.
7. Композиционный материал или деталь из него, прежде всего тормозной диск, фрикционный элемент сцепления или торцевое уплотнение, с образующей поры керамической фазой и с находящейся в этих порах металлической фазой, отличающийся тем, что он имеет механическую прочность более примерно 500 МПа и теплопроводность более примерно 100 Вт/(м·К).
8. Композиционный материал или деталь из него по п.7, отличающийся тем, что он имеет механическую прочность более примерно 600 МПа и теплопроводность более примерно 120 Вт/(м·К).